(57)【要約】【課題】高い耐アルコール性及び耐擦過性を有する印画物を作製することができると共に、高い転写性及び被転写体への密着性を有する転写層を備える熱転写シートの提供。【解決手段】本発明の熱転写シートは、基材と、着色層、及び接着層とをこの順に備える転写層と、を備え、着色層が、ポリエステル及び着色材を含み、接着層が、フェノール樹脂及びポリエステルを含み、接着層におけるポリエステルの含有量が、１５質量％以上９０質量％以下であることを特徴とする。【選択図】図１
2020001224.tif 000002
【特許請求の範囲】
【請求項１】
基材と、着色層、及び接着層とをこの順に備える転写層と、を備え、
前記着色層が、ポリエステル及び着色材を含み、
前記接着層が、フェノール樹脂及びポリエステルを含み、
前記接着層におけるポリエステルの含有量が、１５質量％以上９０質量％以下である、熱転写シート。
【請求項２】
前記フェノール樹脂の軟化点が、９０℃以上である、請求項１に記載の熱転写シート。
【請求項３】
前記接着層におけるフェノール樹脂の含有量が、１０質量％以上８５質量％以下である、請求項１又は２に記載の熱転写シート。
【請求項４】
前記接着層に含まれるポリエステルの数平均分子量が、２０００以上２００００以下である、請求項１〜３のいずれか一項に記載の熱転写シート。
【請求項５】
前記接着層に含まれるポリエステルのガラス転移温度が、３５℃以上８５℃以下である、請求項１〜４のいずれか一項に記載の熱転写シート。
【請求項６】
前記接着層におけるフェノール樹脂及びポリエステルの含有量の和が、９０質量％以上である、請求項１〜５のいずれか一項に記載の熱転写シート。
【請求項７】
前記着色層におけるポリエステルの含有量が、２０質量％以上９０質量％以下である、請求項１〜６のいずれか一項に記載の熱転写シート。
【請求項８】
前記転写層が、着色層下に剥離層を備える、請求項１〜７のいずれか一項に記載の熱転写シート。
【発明の詳細な説明】
【技術分野】
【０００１】
本発明は熱転写シートに関する。
【背景技術】
【０００２】
従来、樹脂フィルム等の基材と、着色材を含有する着色層を備える転写層と、を備える熱転写シートに対して、サーマルヘッド等を用いてエネルギーを印加し、紙やプラスチックシート等の被転写体上に、転写層を転写し、画像形成を行うことにより、印画物を作製する、熱溶融転写方式が知られている。
熱溶融転写方式により形成される画像は、高濃度で鮮鋭性に優れているため、該方式は、文字、線画等の２値画像の記録に適している。また、熱溶融転写方式によれば、宛名、顧客情報、ナンバリング、バーコード等の可変情報を、コンピューター及び熱転写プリンターを用いて、被転写体に記録できる。
【０００３】
例えば、印画物の耐擦過性を向上させることを目的として、熱転写シートが備える着色層へのフェノール樹脂の添加が行われている。
しかしながら、このような熱転写シートにより作製される印画物は、イソプロパノール（ＩＰＡ）等のアルコールによって画像が消去されてしまうおそれがあり、その耐アルコール性には改善の余地があった。
【０００４】
また、このような熱転写シートが備える転写層には、通常、高い転写性及び被転写体への密着性が要求される。
【発明の概要】
【発明が解決しようとする課題】
【０００５】
本発明は、上記問題に鑑みなされたものであり、その解決しようとする課題は、高い耐アルコール性及び耐擦過性を有する印画物を作製することができると共に、高い転写性及び被転写体への密着性を有する転写層を備える熱転写シートを提供することである。
【課題を解決するための手段】
【０００６】
本発明の熱転写シートは、基材と、着色層、及び接着層とをこの順に備える転写層と、を備え、着色層が、ポリエステル及び着色材を含み、接着層が、フェノール樹脂及びポリエステルを含み、接着層におけるポリエステルの含有量が、１５質量％以上９０質量％以下であることを特徴とする。
【０００７】
一実施形態において、フェノール樹脂の軟化点は、９０℃以上である。
【０００８】
一実施形態において、接着層におけるフェノール樹脂の含有量は、１０質量％以上８５質量％以下である。
【０００９】
一実施形態において、接着層に含まれるポリエステルの数平均分子量は、２０００以上２００００以下である。
【００１０】
一実施形態において、接着層に含まれるポリエステルのガラス転移温度は、３５℃以上８５℃以下である。
【００１１】
一実施形態において、接着層におけるフェノール樹脂及びポリエステルの含有量の和は、９０質量％以上である。
【００１２】
一実施形態において、着色層におけるポリエステルの含有量は、２０質量％以上９０質量％以下である。
【００１３】
一実施形態において、転写層は、着色層下に剥離層を備える。
【発明の効果】
【００１４】
本発明によれば、高い耐アルコール性及び耐擦過性を有する印画物を作製できると共に、高い転写性及び被転写体への密着性を有する転写層を備える熱転写シートを提供できる。
【図面の簡単な説明】
【００１５】
【図１】本発明の熱転写シートの一実施形態を示す概略断面図である。
【図２】本発明の熱転写シートの一実施形態を示す概略断面図である。
【図３】実施例において形成したｐｉｃｋｅｔバーコード画像を示す図である。
【発明を実施するための形態】
【００１６】
（熱転写シート）
本発明の熱転写シート１０は、図１に示すように、基材１１と、着色層１２及び接着層１３を備える転写層１４と、をこの順に備える。
また、一実施形態において、転写層１４は、図２に示すように、着色層１２下に剥離層１５をさらに備える。
また、一実施形態において、本発明の熱転写シート１０は、図１及び２に示すように、基材１１の転写層１４が設けられた面とは反対の面に、背面層１６をさらに備える。
さらに、一実施形態において、本発明の熱転写シート１０は、基材上に離型層やプライマー層をさらに備えていてもよい（図示せず）。
【００１７】
以下、本発明による熱転写シートが備える各層について説明する。
【００１８】
（基材）
基材は、熱転写時に加えられる熱エネルギー（例えば、サーマルヘッドによる熱）に耐え得る耐熱性を有し、基材上に設けられる着色層等を支持できる機械的強度や耐溶剤性を有するものであれば、特に制限なく使用できる。
【００１９】
基材として、例えば、ポリエチレンテレフタレート（ＰＥＴ）、ポリブチレンテレフタレート（ＰＢＴ）、ポリエチレンナフタレート（ＰＥＮ）、１，４−ポリシクロヘキシレンジメチレンテレフタレート、テレフタル酸−シクロヘキサンジメタノール−エチレングリコール共重合体等のポリエステル、ナイロン６及びナイロン６，６等のポリアミド、ポリエチレン（ＰＥ）、ポリプロピレン（ＰＰ）及びポリメチルペンテン等のポリオレフィン、ポリ塩化ビニル、ポリビニルアルコール（ＰＶＡ）、ポリ酢酸ビニル、塩化ビニル−酢酸ビニル共重合体、ポリビニルブチラール及びポリビニルピロリドン（ＰＶＰ）等のビニル樹脂、ポリアクリレート、ポリメタアクリレート及びポリメチルメタアクリレート等の（メタ）アクリル樹脂、ポリイミド及びポリエーテルイミド等のイミド樹脂、セロファン、セルロースアセテート、ニトロセルロース、セルロースアセテートプロピオネート（ＣＡＰ）及びセルロースアセテートブチレート（ＣＡＢ）等のセルロース樹脂、ポリスチレン（ＰＳ）等のスチレン樹脂、ポリカーボネート、並びにアイオノマー樹脂等から構成されるフィルム（以下、単に「樹脂フィルム」という。）を使用できる。
上記した樹脂の中でも、耐熱性及び機械的強度という観点から、ＰＥＴ及びＰＥＮ等のポリエステルが好ましく、ＰＥＴが特に好ましい。
なお、本発明において、「（メタ）アクリル」とは「アクリル」と「メタアクリル」の両方を包含することを意味する。また、「（メタ）アクリレート」とは「アクレート」と「メタアクレート」の両方を包含することを意味する。
【００２０】
また、上記した樹脂フィルムの積層体を基材として使用することもできる。樹脂フィルムの積層体は、ドライラミネーション法、ウェットラミネーション法及びエクストリュージョン法等を利用することにより作製できる。
【００２１】
基材が樹脂フィルムである場合、該樹脂フィルムは、延伸フィルムであっても、未延伸フィルムであってもよいが、強度という観点からは、一軸方向又は二軸方向に延伸された延伸フィルムを使用することが好ましい。
【００２２】
基材の厚さは、２．０μｍ以上２５．０μｍ以下であることが好ましく、３．０μｍ以上１０．０μｍ以下であることがより好ましい。これにより、基材の機械的強度及び熱転写時の熱エネルギーの伝達を良好なものとできる。
【００２３】
（転写層）
本発明の熱転写シートが備える転写層は、着色層及び接着層を少なくとも備える。また、一実施形態において、転写層は、着色層下に剥離層をさらに備える。
【００２４】
（着色層）
本発明の熱転写シートは、ポリエステル及び着色材を含む着色層を備える。また、本発明において、ポリエステルとは、ジカルボン酸化合物とジオール化合物との共重合体を意味する。
ジカルボン酸化合物としては、例えば、マロン酸、コハク酸、グルタル酸、アジピン酸、スベリン酸、セバシン酸、ドデカンジオン酸、エイコサンジオン酸、ピメリン酸、アゼライン酸、メチルマロン酸及びエチルマロン酸、アダマンタンジカルボン酸、ノルボルネンジカルボン酸、シクロヘキサンジカルボン酸、デカリンジカルボン酸、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、５−ナトリウムスルホイソフタル酸、フェニルエンダンジカルボン酸、アントラセンジカルボン酸、フェナントレンジカルボン酸、９，９’−ビス（４−カルボキシフェニル）フルオレン酸及びこれらのエステル誘導体等が挙げられる。
ジオール化合物としては、例えば、エチレングリコール、１，２−プロパンジオール、１，３−プロパンジオール、ブタンジオール、２−メチル−１，３−プロパンジオール、ヘキサンジオール、ネオペンチルグリコール、シクロヘキサンジメタノール、シクロヘキサンジエタノール、デカヒドロナフタレンジメタノール、デカヒドロナフタレンジエタノール、ノルボルナンジメタノール、ノルボルナンジエタノール、トリシクロデカンジメタノール、トリシクロデカンエタノール、テトラシクロドデカンジメタノール、テトラシクロドデカンジエタノール、デカリンジメタノール、デカリンジエタノール、５−メチロール−５−エチル−２−（１，１−ジメチル−２−ヒドロキシエチル）−１，３−ジオキサン、シクロヘキサンジオール、ビシクロヘキシル−４，４’−ジオール、２，２−ビス（４−ヒドロキシシクロヘキシルプロパン）、２，２−ビス（４−（２−ヒドロキシエトキシ）シクロヘキシル）プロパン、シクロペンタンジオール、３−メチル−１，２−シクロペンタジオール、４−シクロペンテン−１，３−ジオール、アダマンジオール、パラキシレングリコール、ビスフェノールＡ、ビスフェノールＳ，スチレングリコール、トリメチロールプロパン及びペンタエリスリトール等が挙げられる。
【００２５】
本発明の特性を損なわない範囲において、ポリエステルは、ジカルボン酸化合物及びジオール化合物以外のモノマーを含んでいてもよいが、その含有量は、全構成単位に対し、４０モル％以下であることが好ましく、３０モル％以下であることがより好ましく、２０モル％以下であることがさらに好ましい。
【００２６】
また、着色層は、ポリエステルを２種以上含むことができる。
【００２７】
着色層におけるポリエステルの含有量は、２０質量％以上９０質量％以下であることが好ましく、３０質量％以上８０質量％以下であることがより好ましい。これにより、本発明の熱転写シートを用いて作製した印画物（以下、単に印画物という）の耐アルコール性及び耐擦過性をより向上できる。
【００２８】
着色層に含まれる着色材は、特に限定されるものではなく、要求される色調等に応じ適宜選択することが好ましく、無機顔料、有機顔料及び染料等を使用できる。例えば、バーコード画像を形成したい場合、十分な黒色濃度を有し、光や熱等により変色又は褪色しないものが好ましい。このような着色材としては、例えば、ランプブラック等のカーボンブラック、グラファイト及びニグロシン染料等が挙げられる。
【００２９】
また、着色層は、着色材を２種以上含むことができる。
【００３０】
着色層における着色材の含有量は、１０質量％以上８０質量％以下であることが好ましく、２０質量％以上７０質量％以下であることがより好ましい。これにより、形成される画像の濃度を向上できる。
【００３１】
本発明の特性を損なわない範囲において、着色層は、ポリエステル以外の樹脂材料を含むことができる。樹脂材料としては、例えば、ポリアミド、ポリオレフィン、ビニル樹脂、（メタ）アクリル樹脂、イミド樹脂、セルロース樹脂及びスチレン樹脂等が挙げられる。
【００３２】
本発明の特性を損なわない範囲において、着色層は、充填材、可塑材、帯電防止材、紫外線吸収材、無機微粒子、有機微粒子、離型材及び分散材等の添加材を含んでいてもよい。
【００３３】
着色層の厚さは、０．２μｍ以上２μｍ以下であることが好ましく、０．３μｍ以上１．５μｍ以下であることがより好ましい。これにより、転写層の転写性をより向上できると共に、形成される画像の濃度を向上できる。
【００３４】
着色層は、上記材料を水又は適当な溶媒へ分散又は溶解して、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００３５】
（接着層）
本発明の熱転写シートは、フェノール樹脂及びポリエステルを含む接着層を備える。該接着層は、転写層の最表面に設けられる層であり、転写層の被転写体に対する密着性を向上できる。
本発明において、フェノール樹脂とは、フェノール性水酸基を有する構成単位を、全構成単位に対し、５０モル％以上含む樹脂を意味する。
例えば、フェノール樹脂としては、フェノール、クレゾール、エチルフェノール、アミノフェノール、ニトロフェノール、ナフトール、アルキル置換ナフトール、カテコール、レゾルシノール、ヒドロキノン、ジヒドロキシナフタレン、ビスフェノールＡ、ビスフェノールＦ、ビスフェノールＳ、フルオレンビスフェノール、テルペンジフェノール、４，４’−ビフェノール、２，２’−ビフェノール、３，３’，５，５’−テトラメチル−［１，１’−ビフェニル］−４，４’−ジオール、ナフタレンジオール、トリス−（４−ヒドロキシフェニル）メタン及び１，１，２，２−テトラキス（４−ヒドロキシフェニル）エタン等のフェノール化合物と、ホルムアルデヒド、アセトアルデヒド、ベンズアルデヒド、ヒドロキシベンズアルデヒド及びヒドロキシアセトフェノン等のアルデヒド化合物、ジシクロペンタジエン、フルフラール、４，４’−ビス（クロロメチル）−１，１’−ビフェニル、４，４’−ビス（メトキシメチル）−１，１’−ビフェニル、１，４’−ビス（クロロメチル）ベンゼン並びに１，４’−ビス（メトキシメチル）ベンゼン等の化合物との重合体が挙げられる。
上記したフェノール樹脂の中でも、転写層の被転写体への密着性向上という理由から、フェノール化合物と、アルデヒド化合物との共重合体であるノボラック型フェノール樹脂が好ましい。
【００３６】
フェノール樹脂の軟化点は、９０℃以上である。これにより、印画物の耐擦過性を顕著に向上できる。
また、印画物の耐擦過性という観点からは、フェノール樹脂の軟化点は、９５℃以上であることがより好ましく、１００℃以上であることがさらに好ましい。また、フェノール樹脂の軟化点は、１２５℃以下であることが好ましい。
なお、本発明において、樹脂の軟化点は、ＪＩＳ  Ｋ  ７２３４に準拠して、測定する。
【００３７】
また、接着層は、フェノール樹脂を２種以上含むことができる。
【００３８】
接着層におけるフェノール樹脂の含有量は、１０質量％以上８５質量％以下であることが好ましく、１５質量％以上８０質量％以下であることがより好ましい。これにより、転写層の転写性及び被転写体への密着性をより向上できる。
【００３９】
また、接着層に含まれるポリエステルとしては、着色層に含まれるポリエステルと同様のものを使用することができる。また、接着層と、着色層との密着性という観点からは、接着層に含まれるポリエステルと着色層に含まれるポリエステルとは同一であることが好ましい。
なお、接着層は、ポリエステルを２種以上含むことができる。
【００４０】
ポリエステルの数平均分子量（Ｍｎ）は、２０００以上２００００以下であることが好ましく、２５００以上１８０００以下であることがより好ましい。これにより、印画物の耐アルコール性をより向上できると共に、転写層の転写性をより向上できる。
なお、本発明において、Ｍｎは、ＪＩＳ  Ｋ  ７２５２−１（２００８年）に準拠して、ゲル浸透クロマトグラフィー（ＧＰＣ）により、ポリスチレン換算にて得られた値である。
【００４１】
ポリエステルのガラス転移温度（Ｔｇ）は、３５℃以上８５℃以下であることが好ましく、３８℃以上８３℃以下であることがより好ましい。これにより、印画物の耐アルコール性をより向上できると共に、転写層の転写性及び被転写体への密着性をより向上できる。
なお、本発明において、Ｔｇは、ＪＩＳ  Ｋ  ７１２１に準拠して、示査走査熱量測定（ＤＳＣ）により求める値である。
【００４２】
また、接着層は、ポリエステルを２種以上含むことができる。
【００４３】
接着層におけるポリエステルの含有量は、１５質量％以上９０質量％以下である。これにより、印画物の耐アルコール性を顕著に向上できると共に、転写層の被転写体への密着性を顕著に向上できる。
また、印画物の耐アルコール性及び転写層の被転写体への密着性という観点からは、ポリエステルの含有量は、２０質量％以上８７質量％以下であることが好ましく、２３質量％以上８０質量％以下であることがより好ましい。
【００４４】
本発明の特性を損なわない範囲において、着色層は、フェノール樹脂及びポリエステル以外の上記樹脂材料や上記添加材を含むことができる。
【００４５】
接着層の厚さは、０．１μｍ以上０．６μｍ以下であることが好ましく、０．２μｍ以上０．５μｍ以下であることがより好ましい。これにより、転写層の転写性及び被転写体への密着性をより向上できる。
【００４６】
接着層は、上記材料を水又は適当な溶媒へ分散又は溶解して、ロールコート法、リバースロールコート法、グラビアコート法、リバースグラビアコート法、バーコート法及びロッドコート法等の公知の手段により、着色層等の上に塗布して塗膜を形成させ、これを乾燥させることにより形成できる。
【００４７】
（剥離層）
一実施形態において、本発明の熱転写シートが備える転写層は、着色層下に剥離層を備える。これにより、転写層の転写性をより向上できる。
【００４８】
一実施形態において、剥離層は、ワックスを主構成成分として含む。ワックスとしては、例えば、蜜蝋、鯨蝋、木蝋、米ぬか蝋、カルナバワックス、キャンデリラワックス及びモンタンワックス等の天然ワックス、パラフィンワックス、マイクロクリスタリンワックス、酸化ワックス、オゾケライト、セレシン、エステルワックス及びポリエチレンワックス等の合成ワックス、マルガリン酸、ラウリン酸、ミリスチン酸、パルミチン酸、ステアリン酸、フロイン酸及びベヘニン酸等の高級飽和脂肪酸、ステアリルアルコール及びベヘニルアルコール等の高級飽和一価アルコール、ソルビタンの脂肪酸エステル等の高級エステル、ステアリン酸アミド並びにオレイン酸アミド等の高級脂肪酸アミド等が挙げられる。これらの中でも、転写層の転写性という観点からは、カルナバワックスが好ましい。
なお、剥離層は、ワックスを２種以上含むことができる。
【００４９】
剥離層におけるワックスの含有量は、７０質量％以上９９質量％以下であることが好ましく、８０質量％以上９８質量％以下であることがより好ましい。これにより、転写層の転写性をより向上できる。
【００５０】
また、一実施形態において、剥離層は、樹脂材料を主構成成分として含む。剥離層が主構成成分として樹脂材料を含むことにより、印画物の耐擦過性をより向上できる。樹脂材料としては、例えば、（メタ）アクリル樹脂、セルロース樹脂、ビニル樹脂、ポリウレタン、シリコーン樹脂及びフッ素樹脂等が挙げられる。
【００５１】
剥離層における樹脂材料の含有量は、７０質量％以上９９質量％以下であることが好ましく、８０質量％以上９８質量％以下であることがより好ましい。これにより、転写層の転写性を維持しつつ、印画物の耐擦過性をより向上できる。
【００５２】
剥離層の厚さは、０．１μｍ以上３．０μｍ以下であることが好ましく、０．２μｍ以上２．０μｍ以下であることがより好ましい。これにより、転写層の転写性をより向上できる。
【００５３】
剥離層の形成は、上記材料を水又は適当な溶媒へ分散又は溶解して、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００５４】
（背面層）
一実施形態において、本発明の熱転写シートは、転写層が設けられていない基材の面に、背面層を備える。これにより、熱転写時の加熱によるスティッキングやシワの発生を防止できる。
【００５５】
一実施形態において、背面層は、樹脂材料を含み、例えば、セルロース樹脂、スチレン樹脂、ビニル樹脂、ポリエステル、ポリウレタン、シリコーン変性ポリウレタン、フッ素変性ポリウレタン及び（メタ）アクリル樹脂等が挙げられる。
【００５６】
一実施形態において、背面層は、無機又は有機の粒子を含む。これにより、熱転写時の加熱によるスティッキングやシワの発生をより防止できる。
無機粒子としては、例えば、タルク及びカオリン等の粘土鉱物、炭酸カルシウム及び炭酸マグネシウム等の炭酸塩、水酸化アルミニウム及び水酸化マグネシウム等の水酸化物、硫酸カルシウム等の硫酸塩、シリカ等の酸化物、グラファイト、硝石、並びに窒化ホウ素等の無機粒子が挙げられる。また、有機粒子としては、（メタ）アクリル樹脂、テフロン（登録商標）樹脂、シリコーン樹脂、ラウロイル樹脂、フェノール樹脂、アセタール樹脂、スチレン樹脂及びポリアミド等からなる有機樹脂粒子、又はこれらを架橋材と反応させた架橋樹脂粒子等が挙げられる。
【００５７】
背面層の厚さは、０．１μｍ以上２μｍ以下であることが好ましく、０．１μｍ以上１μｍ以下であることがより好ましい。これにより、熱転写時の熱エネルギーの伝達性を維持しつつ、スティッキングやシワの発生等を防止できる。
【００５８】
背面層は、上記材料を水又は適当な溶媒へ分散又は溶解して、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００５９】
（離型層）
一実施形態において、本発明の熱転写シートは、基材と、転写層との間に離型層を備える。これにより、熱転写層の転写性を向上できる。
【００６０】
一実施形態において、離型層は、樹脂材料を含み、例えば、（メタ）アクリル樹脂、ポリウレタン、アセタール樹脂、ポリアミド、ポリエステル、メラミン樹脂、ポリオール樹脂、セルロース樹脂及びシリコーン樹脂等が挙げられる。
【００６１】
また、一実施形態において、離型層は、シリコーンオイル、リン酸エステル系可塑材、フッ素系化合物、ワックス、金属石鹸、及びフィラー等の離型材を含む。
【００６２】
離型層の厚さは、特に限定されず、例えば、０．２μｍ以上２μｍ以下とすることができる。
【００６３】
離型層は、上記材料を水又は適当な溶媒へ分散又は溶解して、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００６４】
（プライマー層）
一実施形態において、本発明の熱転写シートは、基材の一方の面又は両面にプライマー層を備える。これにより、基材と隣接する層との密着性を向上できる。
【００６５】
一実施形態において、プライマー層は、ポリエステル、ビニル樹脂、ポリウレタン、（メタ）アクリル樹脂、ポリアミド、ポリエーテル、スチレン樹脂及びセルロース樹脂等の樹脂材料を含む。
【００６６】
プライマー層の厚さは、特に限定されず、例えば、０．２μｍ以上２μｍ以下とすることができる。
【００６７】
プライマー層は、上記材料を水又は適当な溶媒へ分散又は溶解して、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【実施例】
【００６８】
次に実施例を挙げて、本発明をさらに詳細に説明するが、本発明は、これら実施例に限定されるものではない。
【００６９】
実施例１
厚さ４．５μｍのＰＥＴフィルムを準備し、ＰＥＴフィルムの一方の面に、下記組成の剥離層形成用塗工液を塗布、乾燥し、厚さ０．５μｍの剥離層を形成させた。
＜剥離層形成用塗工液＞
・カルナバワックス                                                  １００質量部
（中京油脂（株）製、ＷＥ−９５）
・水                                                                  ５０質量部
・イソプロパノール（ＩＰＡ）                                        １５０質量部
【００７０】
上記のようにして形成させた剥離層上に、下記組成の着色層形成用塗工液を塗布、乾燥し、厚さ０．５μｍの着色層を形成させた。
＜着色層形成用塗工液＞
・カーボンブラック                                                ３３．４質量部
（三菱ケミカル（株）製、Ｃ／Ｂ＃２５）
・ポリエステル                                                    ３３．３質量部
（東洋紡（株）製、バイロン（登録商標）２００）
・ポリエステル                                                    ３３．３質量部
（東洋紡（株）製、バイロン（登録商標）２２０）
・トルエン                                                          ２００質量部
・メチルエチルケトン（ＭＥＫ）                                      ２００質量部
【００７１】
上記のようにして形成させた着色層上に、下記組成の接着層形成用塗工液を塗布、乾燥し、厚さ０．３μｍの接着層を形成させた。
＜接着層形成用塗工液＞
・フェノール樹脂                                                    ５．３質量部
（ＤＩＣ（株）製、フェノライト（登録商標）ＴＤ−２０９０、ノボラック型、軟化点１２０℃）
・ポリエステル                                                          ２質量部
（ユニチカ（株）製、エリーテル（登録商標）ＵＥ−３３８０、Ｍｎ８０００、Ｔｇ６０℃）
・ＭＥＫ                                                          ６２．７質量部
【００７２】
ＰＥＴフィルムの他方の面に、下記組成の背面層形成用塗工液を塗布、乾燥し、厚さ０．１μｍの背面層を形成させ、熱転写シートを得た。
＜背面層形成用塗工液＞
・アクリル変性シリコーン樹脂                                          １０質量部
（ナトコ（株）製、ポリアロイＮＳＡ−Ｘ５５）
・ＭＥＫ                                                              ２０質量部
【００７３】
実施例２〜１０及び比較例１〜１２
着色層の構成、接着層の構成を表１及び２に示すそれぞれの組成に変更した以外は、実施例１と同様にして、熱転写シートを作製した。
なお、表１及び２中の各成分の詳細は以下の通りである。
＜着色層＞
（（メタ）アクリル樹脂）
・ダイヤナール（登録商標）ＢＲ−８７：三菱ケミカル（株）製
＜接着層＞
（フェノール樹脂）
・フェノライト（登録商標）ＴＤ２０９３Ｙ：ＤＩＣ（株）製、ノボラック型、軟化点１００℃
・ショウノール（登録商標）ＢＲＧ５５６：アイカ工業（株）製、ノボラック型、軟化点８０℃
（ポリエステル）
・バイロン（登録商標）２２０：東洋紡（株）製、Ｍｎ３０００、Ｔｇ５３℃
・バイロン（登録商標）８８５：東洋紡（株）製、Ｍｎ８０００、Ｔｇ７９℃
・エリーテル（登録商標）ＵＥ−３３２０：ユニチカ（株）製、Ｍｎ１８００、Ｔｇ４０℃
・バイロン（登録商標）２９０：東洋紡（株）製、Ｍｎ２２０００、Ｔｇ７２℃
（塩化ビニル−酢酸ビニル共重合体）
・ソルバイン（登録商標）ＣＮＬ：日信化学工業（株）製、Ｍｎ１２０００、Ｔｇ７６℃
（（メタ）アクリル樹脂）
・ダイヤナール（登録商標）ＢＲ−８７：三菱ケミカル（株）製
（エチレン−酢酸ビニル共重合体）
・エバフレックス（登録商標）ＥＶ  ２０５ＷＲ：三井・デュポンポリケミカル（株）製
【００７４】
比較例１３
着色層の構成及び厚さを表２に示す様に変更すると共に、接着層を設けなかった以外は、実施例１と同様にして、熱転写シートを作製した。
【００７５】
＜＜転写性評価＞＞
上記実施例及び比較例において得られた熱転写シート、並びにプリンター（Ｍａｒｋｅｍ  Ｉｍａｊｅ社製、ＳＤ３Ｃ）を使用し、被転写体であるＰＥＴ−ＬＬＤＰＥ積層フィルムのＰＥＴ面上に、印字濃度１４０％、印字速度１０ｍ／分、圧力０．３５ＭＰａの条件で、図３に示すｐｉｃｋｅｔバーコード画像を形成した。形成された画像を目視により確認し、下記評価基準に基づき評価した。評価結果を表１及び２にまとめた。
（評価基準）
Ａ：画像にツブレ及びカスレが見られず、良好な画像が形成されていることを確認できた。
Ｂ：画像の一部にツブレ及び／又はカスレが見られたが、実用上問題のない程度であった。
ＮＧ：転写できず、画像を形成することができなかった。
【００７６】
＜＜耐アルコール性評価＞＞
２２．５℃、湿度４０％の環境下において、学振型摩擦堅牢試験器（テスター産業（株）製、ＡＢ−３０１）を使用し、上記のようにして形成した画像表面を、イソプロパノールを０．５ｍＬ染み込ませた綿布により、荷重２００ｇで１０往復擦過し、擦過した後の画像を目視により観察し、下記評価基準に基づき評価した。評価結果を表１及び２にまとめた。なお、比較例１３については、転写不可であったため、評価できなかった。
（評価基準）
Ａ：擦過後に、新たな画像欠陥の発生は見られなかった。
Ｂ：擦過後に新たな画像欠陥の発生が見られたが、小さく、実用上問題のない程度であった。
ＮＧ：擦過後に新たな画像欠陥が見られ、実用上問題があった。
【００７７】
＜＜耐擦過性評価＞＞
上記のようにして形成した画像表面を、２２．５℃、湿度４０％の環境下において、親指により２０往復擦過した。擦過した後の画像を目視により観察し、下記評価基準に基づき評価した。評価結果を表１及び２にまとめた。なお、比較例１０については、転写不可であったため、評価できなかった。
（評価基準）
Ａ：擦過後に、新たな画像欠陥の発生は見られなかった。
Ｂ：擦過後に新たな画像欠陥の発生が見られたが、小さく、実用上問題のない程度であった。
ＮＧ：擦過後に新たな画像欠陥が見られ、実用上問題があった。
【００７８】
＜＜密着性評価＞＞
上記のようにして形成した画像表面に、テープ（４８ｍｍ×１８ｍｍ、（株）大塚商会製、ＴＡＮＯＳＥＥ  ＯＰＰテープ薄手）を強く貼り付け、１分静置した。静置後、２２．５℃、湿度４０％の環境下において、剥離角１８０度にてテープを剥離した。剥離後の画像を下記評価基準に基づき評価した。評価結果を表１及び２にまとめた。なお、比較例１３については、転写不可であったため、評価できなかった。
（評価基準）
Ａ：剥離後に、新たな画像欠陥の発生は見られなかった。
Ｂ：剥離後に新たな画像欠陥の発生が見られたが、小さく、実用上問題のない程度であった。
ＮＧ：剥離後に新たな画像欠陥が見られ、実用上問題があった。
【００７９】
【表１】
2020001224.tif 000003
【００８０】
【表２】
2020001224.tif 000004
【符号の説明】
【００８１】
１０：熱転写シート、１１：基材、１２：着色層、１３：接着層、１４：転写層、１５：剥離層、１６：背面層
【図１】
2020001224.tif 000005
【図２】
2020001224.tif 000006
【図３】
2020001224.tif 000007